(57)【要約】  本発明は、多孔質膜層と支持体を有する中空状多孔質膜であって、前記多孔質膜層が熱可塑性樹脂からなり、前記支持体が、１．０％以下の伸縮伸長率を有する糸を筒状に加工した支持体である中空状多孔質膜に関する。本発明によれば、外径値が小さくとも、十分な物理的強度と良好な透水性能を維持することのできる中空状多孔質膜を提供することができる。
2014003130.tif 000002
【特許請求の範囲】
【請求項１】
多孔質膜層と支持体を有する中空状多孔質膜であって、前記多孔質膜層が熱可塑性樹脂からなり、前記支持体が、１．０％以下の伸縮伸長率を有する糸を筒状に加工した支持体である中空状多孔質膜。
【請求項２】
前記中空状多孔質膜の外径値が１．２ｍｍ以上２．０ｍｍ以下である請求項１に記載の中空状多孔質膜。
【請求項３】
前記中空状多孔質膜の内外径比（内径値／外径値）が、０．５以上０．９以下である請求項１又は２に記載の中空状多孔質膜。
【請求項４】
前記中空状多孔質膜の引張破断強度が５０Ｎ／ｆｉｌ以上である請求項１〜３のいずれかに記載の中空状多孔質膜。
【請求項５】
前記中空状多孔質膜の引張破断応力が５０ＭＰａ以上である請求項１〜４のいずれかに記載の中空状多孔質膜。
【請求項６】
前記糸がマルチフィラメントである請求項１〜５のいずれかに記載の中空状多孔質膜。
【請求項７】
前記糸がポリエステル繊維である請求項１〜６のいずれかに記載の中空状多孔質膜。
【請求項８】
前記糸の繊度が５６〜３３３ｄｔｅｘである請求項１〜７のいずれかに記載の中空状多孔質膜。
【請求項９】
前記支持体が前記糸を筒状に編み、前記筒状に編んだ糸を更に熱処理した円筒状編紐支持体である請求項１〜８のいずれかに記載の中空状多孔質膜。
【請求項１０】
前記円筒状編紐支持体の内径が、０．６ｍｍ以上である請求項９に記載の中空状多孔質膜。
【請求項１１】
前記熱可塑性樹脂がポリフッ化ビニリデンである請求項１〜１０のいずれかに記載の中空状多孔質膜。
【請求項１２】
前記ポリフッ化ビニリデンの質量平均分子量が２．０×１０５以上１．２×１０６以下である請求項１１に記載の中空状多孔質膜。
【請求項１３】
前記支持体上に、前記多孔質膜層が２層以上積層されている請求項１２に記載の中空状多孔質膜。
【請求項１４】
前記ポリフッ化ビニリデンが、異なる質量平均分子量を有する２種類以上のポリフッ化ビニリデンの混合物であり、前記多孔質膜層が前記混合物を含む請求項１２に記載の中空状多孔質膜。
【請求項１５】
前記糸の伸縮伸長率が、０．７％以下である請求項１に記載の中空状多孔質膜。
【請求項１６】
前記糸の伸縮伸長率が、０．４％以下である請求項１に記載の中空状多孔質膜。
【発明の詳細な説明】
【技術分野】
【０００１】
本発明は、水処理で好適に使用される中空状多孔質膜に関する。
本発明は、２０１２年６月２９日に日本国に出願された特願２０１２−１４７４７８号に基づき優先権を主張し、その内容をここに援用する。
【背景技術】
【０００２】
近年、環境問題に対する関心の高まりと、水質に関する規制の強化とにより、分離の完全性、コンパクト性等に優れた濾過膜を用いた水処理が注目を集めている。濾過膜としては、例えば、中空状多孔質膜が、下排水処理や浄水処理などの様々な水処理において採用されている。このような水処理の用途においては、濾過膜には優れた分離特性や透水性能、そして高い機械的強度が要求されている。
従来、透水性能に優れた濾過膜として、湿式または乾湿式紡糸法により製造される、ポリスルホン、ポリアクリロニトリル、セルロースアセテート、ポリフッ化ビニリデン製などの濾過膜が知られている。これらの濾過膜は、高分子溶液をミクロ相分離させた後、同高分子溶液を非溶媒中で凝固させて製造するものであり、高空孔率で且つ非対称な構造を持つ。上記濾過膜素材の中でもポリフッ化ビニリデン樹脂は、耐薬品性、耐熱性に優れているため、分離膜の素材として好適に用いられている。【０００３】
中空状多孔質膜を水処理分野に適用する場合、製造された濾過膜は所定の膜面積となるように集積され、膜モジュールとして利用される。この際、中空状多孔質膜の外径値が小さいと、同形状のモジュールでより大きな膜面積を達成することができる。しかしながら、中空状多孔質膜の外径値が小さくなるに従い、内径値も附随して小さくなるため、透水時に中空部を流れる水の抵抗が大きくなり、モジュール時の透水性能が低下するという問題があった。また、一本の中空状多孔質膜は非常に細く、機械的強度が低いものであるため、使用を継続する間に中状多孔質膜が破断し、水処理能力が低下するという問題もある。【０００４】
機械的特性に優れた中空状多孔質膜として、特許文献１には、ポリエステルのマルチフィラメントを筒状に編んだものを支持体として用い、この支持体の上に膜原液を塗布して凝固させた中空状多孔質膜が開示されている。しかし、前記文献内で開示された中空状多孔質膜はその外径値が２．８ｍｍ程度のものである。従って、中空状多孔質膜の外径値をより小さくした場合は、上述の問題、すなわち、機械的強度、及び水処理能力の低下が発生することが考えられる。一方、特許文献２には、ガラス繊維からなる筒状の組紐を支持体として利用する中空状多孔質膜が開示されている。特許文献２に開示されている中空状多孔質膜は、外径値を小さくした場合であっても、ガラス繊維の使用量を減らすことで、良好な破断応力を有したまま、透水時の抵抗を抑制することができる。しかしながら、ガラス繊維は剛性が高いため、水処理時の物理洗浄において有効な揺動性が低下するという問題がある。また、組紐支持体は生産効率が低く、更に、組紐自体が伸縮性を有するため、多孔質膜を形成する過程の張力によって外径が変動するなどの問題がある。【０００５】
これに対し、特許文献３には、高溶融粘度を有するポリフッ化ビニリデンを熱誘起相分離法により製造することで、中空状多孔質膜の外径値が小さい場合においても、中空状多孔質膜の破断応力を高めることのできる手法が開示されている。しかしながら、前記手法を用いて製造された中空状多孔質膜の破断応力は、特許文献１及び２で提案された中空状多孔質膜の破断応力の１０〜６０分の１程度の値であり、中空状多孔質膜の破断応力の改善が十分ではなかった。このように、上記特許文献１〜３に記載のポリフッ化ビニリデン中空糸膜からなる濾過膜は、その外径、透水性能、又は機械的強度のいずれかが十分でないという問題点があった。
【先行技術文献】
【特許文献】
【０００６】
【特許文献１】国際公開第２００９／１４２２７９号
【特許文献２】特開２００７−８３２３９号公報
【特許文献３】特開２０１１−３６８４８号公報
【発明の概要】
【発明が解決しようとする課題】
【０００７】
本発明は、上記事情に鑑みてなされたものであって、外径値が小さくとも、十分な物理的強度と良好な透水性能を維持することができる中空状多孔質膜を提供することを目的とする。
【課題を解決するための手段】
【０００８】
本発明は、以下の態様を有する。
［１]多孔質膜層と支持体を有する中空状多孔質膜であって、前記多孔質膜層が熱可塑性樹脂からなり、前記支持体が、１．０％以下の伸縮伸長率を有する糸を筒状に加工した支持体である中空状多孔質膜； 
［２］前記中空状多孔質膜の外径値が１．２ｍｍ以上２．０ｍｍ以下である［１］に記載の中空状多孔質膜；
［３］前記中空状多孔質膜の内外径比（内径値／外径値）が、０．５以上０．９以下である［１］又は［２］に記載の中空状多孔質膜；
［４］前記中空状多孔質膜の引張破断強度が５０Ｎ／ｆｉｌ以上である［１］〜［３］のいずれかに記載の中空状多孔質膜；
［５］前記中空状多孔質膜の引張破断応力が５０ＭＰａ以上である［１］〜［４］のいずれかに記載の中空状多孔質膜；
［６］前記糸がマルチフィラメントである［１］〜［５］のいずれかに記載の中空状多孔質膜；
［７］前記糸がポリエステル繊維である［６］に記載の中空状多孔質膜；
［８］前記糸の繊度が５６〜３３３ｄｔｅｘである［１］〜［７］のいずれかに記載の中空状多孔質膜；
［９］前記支持体が前記糸を筒状に編み、前記筒状に編んだ糸を更に熱処理した円筒状編紐支持体である[１]〜[８]のいずれかに記載の中空状多孔質膜；
［１０］前記円筒状編紐支持体の内径が、０．６ｍｍ以上である［９］に記載の中空状多孔質膜；
［１１］前記熱可塑性樹脂がポリフッ化ビニリデンである[１]〜[１０]のいずれかに記載の中空状多孔質膜；
［１２］前記ポリフッ化ビニリデンの質量平均分子量が２．０×１０５以上１．２×１０６以下である［１１］に記載の中空状多孔質膜；
［１３］前記支持体上に、前記多孔質膜層が２層以上積層されている［１２］に記載の中空状多孔質膜；
［１４］前記ポリフッ化ビニリデンが、異なる質量平均分子量を有する２種類以上のポリフッ化ビニリデンの混合物であり、前記多孔質膜層が前記混合物を含む［１２］に記載の中空状多孔質膜；
［１５］前記糸の伸縮伸長率が、０．７％以下である［１］に記載の中空状多孔質膜；
［１６］前記糸の伸縮伸長率が、０．４％以下である［１］に記載の中空状多孔質膜。
【発明の効果】
【０００９】
本発明の中空状多孔質膜によれば、外径値が小さくとも、十分な物理的強度と良好な透水性能を有しているため、有効長の長いモジュールへの適用が可能であり、更には本発明の中空状多孔質膜を含むモジュールは、高集積化が可能である。
【図面の簡単な説明】
【００１０】
【図１】本発明の中空状多孔質膜の一例を示す概略断面図である。
【図２】繊維を筒状に加工した支持体の一例を示す横断面図である。
【図３】中空状多孔質膜製造装置の一例を示す概略構成図である。
【図４】支持体製造装置の一例を示す概略構成図である。
【発明を実施するための形態】
【００１１】
以下、本発明を詳細に説明する。
＜中空状多孔質膜＞
本発明の中空状多孔質膜は、多孔質膜層と支持体を有するものであって、前記多孔質膜層が熱可塑性樹脂からなり、前記支持体が、１．０％以下の伸縮伸長率を有する糸を筒状に加工した支持体であることを特徴とするものである。
すなわち、本発明の中空状多孔質膜は、図１に示すように、支持体１０と、前記支持体１０の外周面に設けられた多孔質膜層２とを有するものである。ここで、図１は、本発明の中空状多孔質膜の一例を示す概略断面図である。
【００１２】
本発明の中空状多孔質膜の外径は、中空状多孔質膜を複数本用いて構成した膜モジュールにおいて要求される必要濾過面積の観点から、１．０ｍｍ以上２．０ｍｍ以下である。このうち、１．２〜２．０ｍｍがより好ましく、１．３〜１．８ｍｍが最も好ましい。ここで、中空状多孔質膜の外径値とは、図１に示す外径Ｄのことをいう。すなわち、本明細書において「中空状多孔質膜の外径値」とは、略円形状を有する中空状多孔質膜の断面において、略円形状の一方から他方側へ、中心部を通るように引いた直線の長さのことを指す。実際の測定においては、中空状多孔質膜のサンプルから薄片を切り出し、切り出した薄片断面を、投影機を用いてスクリーンに投影し、この投影像から中空状多孔質膜の外径をランダムに少なくとも３か所測定し、その平均値を外径Ｄとして採用する。
【００１３】
本発明の中空状多孔質膜においては、中空状多孔質膜の外径値が１．０〜２．０ｍｍと小さいため、本発明の中空状多孔質膜を含むモジュールは、高集積化が可能である。
本発明の中空状多孔質膜を含む膜モジュールの膜充填量は３０〜８５ｍ２であることが好ましく、３５〜７０ｍ２であることがより好ましい。
ここで膜充填量とは、中空状多孔質膜の、ケース断面積に対する充填した膜の断面積が５０％となる本数を収納して集積化した際の、樹脂で封止された部分を除く膜の表面積のことを指す。従って、同形状の膜モジュールで比較した場合、中空状多孔質膜の外径値が小さければ、モジュールの高集積化、すなわち、膜充填量を高めることができる。
本発明の中空状多孔質膜においては、中空状多孔質膜の外径値が２．０ｍｍより大きい場合、所望の膜充填量を達成するために充填率（膜の充填密度を表す値）を高くする必要があり、これにより中空状多孔質膜同士の膜間距離が小さくなって運転時のエアレーションによる洗浄性等が悪くなるため、好ましくない。
【００１４】
ここで、エアレーションとは、中空状多孔質膜を揺動させることによって、膜表面に堆積する目詰まり成分を洗浄・除去する方法のことを指す。中空状多孔質膜を用いて水処理を行う際、このエアレーション時の負荷によって膜が破断し、目詰まり成分が処理水に流出して処理水の水質を悪化させることがある。従って、本発明の中空状多孔質膜の１本あたりの引張破断強度は、５０Ｎ／ｆｉｌ以上であることが好ましい。中空状多孔質膜の１本あたりの引張破断強度が５０Ｎ／ｆｉｌ以上であれば、エアレーション時の膜の破断を抑制することができるため好ましい。一方、中空状多孔質膜の１本あたりの引張破断強度が５０Ｎ／ｆｉｌ未満では、エアレーション時に膜の破断が起こる可能性がある。
本発明の中空状多孔質膜の１本あたりの引張破断強度としては、さらに、７０Ｎ／ｆｉｌ以上であることがより好ましい。また、引張破断強度の上限については、本発明の効果を有する限り特に限定されるものではないが、多孔質膜層が熱可塑性樹脂から構成される中空状多孔質膜の場合、製法やコストの観点から、５００Ｎ／ｆｉｌ以下であることが好ましい。すなわち、本発明の中空状多孔質膜の１本あたりの破断強度は、５０〜５００Ｎ／ｆｉｌであることが好ましく、７０〜５００Ｎ／ｆｉｌであることがより好ましい。ここで、「Ｎ／ｆｉｌ」とは、中空状多孔質膜１本あたり（１  ｆｉｌｔｅｒ）が破断するのに必要な強度をニュートン（Ｎ）で表したものである。
また、エアレーション時の負荷は中空状多孔質膜の外径値によって変化する。そのため、中空状多孔質膜の断面積の値を反映させた引張破断応力で考える場合、その値は５０ＭＰａ以上であることが好ましく、７０ＭＰａ以上であることがより好ましい。また、引張破断応力の上限値については、引張破断強度同様に本発明の効果を有する限り特に限定されるものではないが、製法やコストの観点から２００ＭＰａ以下であることが好ましい。すなわち、本発明の中空状多孔質膜の引張破断応力は、５０〜２００ＭＰａであることが好ましく、７０〜２００ＭＰａであることがより好ましい。
ここで、「中空状多孔質膜１本あたり引張破断強度」とは、テンシロン型引張試験器を用いて測定した値のことを指す。具体的には、１本の中空状多孔質膜を、膜の長さが１０ｃｍとなるように試験機のチャック部に把持させ、この状態で１００ｍｍ／ｍｉｎの速度で伸長を行い、中空状多孔質膜が破断する時の荷重（Ｎ）を測定する。この測定を５回行って、その平均値を本発明の中空状多孔質膜１本あたりの引張破断強度とする。また、「中空状多孔質膜の引張破断応力」とは、前記方法で求められた引張破断強度を中空状多孔質膜の断面積で除した値（ＭＰａ）のことを指す。
【００１５】
本発明の中空状多孔質膜の多孔質膜層は、熱可塑性樹脂から構成されるものである。熱可塑性樹脂としては、ポリフッ化ビニリデン、ポリスルホン、ポリアクリロニトリル、ポリビニルピロリドン、ポリエチレングリコール等が挙げられ、耐薬品性、耐熱性等の点から、ポリフッ化ビニリデン、またはポリフッ化ビニリデンとポリビニルピロリドンとの組み合わせが好ましい。
また、ポリフッ化ビニリデンの質量平均分子量（Ｍｗ）は２．０×１０５〜１．２×１０６の範囲であることが好ましい。この範囲であれば賦形性が良好であるため、所望の形状の中空状多孔質膜を容易に得ることができる。また、前記ポリフッ化ビニリデンは、異なる質量平均分子量（Ｍｗ）を有する、２種類以上のポリフッ化ビニリデンを混合した混合物であってもよい。例えば、ポリフッ化ビニリデン（１）（質量平均分子量が（Ｍｗ）１）と、ポリフッ化ビニリデン（２）（質量平均分子量が（Ｍｗ）２）とをｗ１：ｗ２の質量比率（ただし、ｗ１＋ｗ２＝１）で混合して、これをポリフッ化ビニリデン（ａ）として使用する場合、前記ポリフッ化ビニリデン（ａ）の質量平均分子量Ｍｗは、「日本レオロジー学会誌，Ｖｏｌ．２８（２０００），Ｎｏ．３  ｐ９９−１０３」に記載の下記式（１）により求められる。
【数１】
2014003130.tif 000003
また、前記多孔質膜層は、前記混合物から形成されていてもよい。本発明の１つの態様においては、前記多孔質膜層が前記混合物から形成されている場合、前記混合物の質量平均分子量は、上述の好ましい範囲、すなわち、２．０×１０５〜１．２×１０６の範囲であることが好ましい。ここで、「質量平均分子量」とは、ゲルパーミエーションクロマトグラフィ（ＧＰＣ）を用いて、ポリスチレン換算で求められる値のことを指す。
また、前記多孔質膜層は、単層であってもよく、２層以上の複合多孔質膜層であってもよい。前記多孔質膜が、２層以上の複合多孔質膜層であれば、中空状多孔質膜の外径値を容易に制御できるため好ましい。また前記多孔質膜層が複合多孔質膜層である場合、その層の数は、層数が増加するにつれ、製造工程が長く、複雑になる観点から、４層以下が好ましく、３層以下がより好ましい。すなわち、本発明の１つの態様において、中空状多孔質膜層は、１〜４層の多孔質膜層を有することが好ましく、２〜３層の複合多孔質膜層を有することがより好ましい。
また、前記多孔質膜層の膜厚は、中空状多孔質膜の物理的強度、透水性能の観点から、３０〜２００μｍが好ましく、５０〜１５０μｍがより好ましい。ここで、「多孔質膜層の膜厚」とは、前述の中空状多孔質膜の外径値から、後述する支持体の外径値を差し引いた値のことを意味する。
【００１６】
本発明の中空状多孔質膜は、支持体を有するものである。支持体と多孔質膜層とを有することにより、エアレーション時の膜の破断に対する強度が向上し、水処理使用時における破断のリスクをさらに低下させることが可能となる。
【００１７】
また、支持体には、１．０％以下の伸張伸縮率を有する糸を筒状に加工したものを用いる。ここで「伸縮伸長率」とは「ＪＩＳ  Ｌ  １０１３  ８．１１  伸縮性  Ｃ法」に則って測定した値を指す。すなわち、試験長２０ｃｍの支持体を準備し、この支持体に一定荷重（８．８２ｍＮ×２０×フィラメントのｔｅｘ数）を掛けたときの長さを測定し、その後荷重を外してその時の支持体の長さを測定した。この荷重を掛けたときの支持体の長さを、一定荷重を外した時の支持体の長さで除した割合を指す。１．０％以下の伸張伸縮率を有する糸とはいわゆる後述のような捲縮加工が施されていない、非捲縮加工糸のことも指す（以下、１．０％以下の伸張伸縮率を有する糸を非捲縮糸と言うこともある）。また、伸縮伸長率が１．０％より大きい糸は捲縮加工が施された捲縮糸のことを指す。
中空状多孔質膜の支持体として、捲縮加工を施した糸を用いる場合、糸自体が伸縮性を有するため、筒状に製紐する際の張力管理が比較的容易であるといった効果を得ることができる。一方、非捲縮糸、すなわち、１．０％以下の伸張伸縮率を有する糸は、糸自体が伸縮性を有さないため、筒状に製紐する際の張力管理が難しいといった問題があるが、中空状多孔質膜の外径値が１．０〜２．０ｍｍである本発明の中空状多孔質膜では、繊度の小さな糸を選択でき、かつ、合糸数も少なくすることができるため、それほど厳密な張力管理を必要としない。そのため、本発明の中空状多孔質膜の支持体には、１．０％以下の伸張伸縮率を有する糸を用いることができる。
捲縮加工の形態としては、フリクションディスクに原糸を接触させて加撚させる方式や、回転子に原糸を巻きつけ、前記回転子を高速回転させることで仮撚をする方式などさまざまである。しかしながら、いずれの方法を用いた場合においても、捲縮加工後の糸のかさが大きくなる。そのため、捲縮加工糸を筒状に加工した支持体を用いた場合、そのかさ高さから筒の内壁の凹凸が大きくなり、処理水が支持体内側を流れる際の圧力損失が大きくなり、透水時の抵抗が増大して流量が低下する要因となる。
一方、非捲縮糸を筒状に加工した支持体を用いた場合は、捲縮糸と比較してかさが低いため、処理水が支持体内側を流れる際の圧力損失による流量の低下を抑制することが出来る。このような非捲縮糸を筒状に加工した支持体を有する中空状多孔質膜は、実使用上問題のないモジュール透水性能の値を実現することができる。そのため、本発明の支持体には、捲縮加工が施されていない非捲縮糸を用いることが好ましい。また、糸の伸張伸縮率は、０．７％以下であることがより好ましく、０．４％以下であることが特に好ましい。また、糸の伸張伸縮率の下限値は、本発明の効果を有する限り特に限定されるものではないが、加工しやすさの観点から、０．０５％以上であることが好ましく、０．１％以上であることがより好ましい。すなわち、本発明の支持体に用いられる糸の伸張伸縮率は、０．０５〜１．０％であることが好ましく、０．１〜０．７％であることがより好ましく、０．１〜０．４であることが特に好ましい。
【００１８】
ここで、モジュール透水性能とは、モジュール化を行う際の膜長にて測定する値であり、ろ過水が中空状多孔質膜の中空部を流れる際に生じる内径圧損、液体の粘度等を加味した透水性能のことをさす。
一般的に、中空状多孔質膜の透水性能は、基礎透水性能とモジュール透水性能とに分類することができる。基礎透水性能とは、膜の孔サイズや開孔率、空孔率、厚みといった膜構造に由来する、膜そのものの透水性能のことである。ここで、「開孔率」とは、多孔質膜の外表面における孔の占める面積割合のことを意味し、「空孔率」とは、多孔質膜内における孔が占める体積割合のことを意味する。一方、モジュール透水性能は、モジュールの膜長や中空状多孔質膜の中空部の内径値によって大きく変動する値である。具体的には、モジュールの膜長が長く、中空状多孔質膜の中空部の内径値が小さい膜は、モジュールの膜長が短く、中空状多孔質膜の中空部の内径値が大きい膜に比べて、内径圧損が大きくなる。このため、モジュール透水性能の値は基礎透水性能の値から大きく低下する。従って、中空状多孔質膜の透水性能に関しては、モジュール透水性能の値が実使用上十分な値であることが重要である。
本発明の中空状多孔質膜のモジュール透水性能は、モジュールの膜長が１６５ｃｍのときに、２．０ｍ３／ｍ２／ｈｒ／ＭＰａ以上の透水性能を有していることが好ましく、３．０ｍ３／ｍ２／ｈｒ／ＭＰａ以上であることがより好ましい。また、モジュール透水性能の上限値は本発明の効果を有する限り特に限定されるものではないが、分画性能とのバランスから、３０．０ｍ３／ｍ２／ｈｒ／ＭＰａ以下であることが望ましい。モジュール透水性能が、２．０〜３０ｍ３／ｍ２／ｈｒ／ＭＰａの範囲であれば、実際の運転時において、安定的に運転することが可能である。
ここで、「中空状多孔質膜の透水性能」とは、中空状多孔質膜から排出される水の量を、中空状多孔質膜の表面積で割り、更に２５℃、１ＭＰａ当たりに換算した値のことを指す。具体的には中空状多孔質膜のサンプルを１６５ｃｍに切断して、中空状多孔質膜の孔内をエタノールで満たした後、前記エタノールを純水に置換する。その後、サンプルの一端を２５℃の純水の容器に入れ、他端をポンプで減圧して、サンプルから排水される純水の量を１分間測定することによって求めることができる。
【００１９】
本発明の中空状多孔質膜は、非捲縮糸を筒状に加工した支持体を有するものであるが、非捲縮糸を筒状に加工する方法としては、１本の糸を円筒形に丸編みにする編紐形態や、円筒形に丸編みした編紐を熱処理することで剛性を付与する方法、複数の糸を円筒形に組み上げる組紐形態などさまざまである。これら方法の中で、生産性がよく、製膜に適度な伸縮性および剛性を有する点で、円筒形に丸編みした編紐に熱処理を施した形態が好ましい。なお、丸編みとは、丸編機を用いて筒状のよこメリヤス生地を編成することであり、糸を円筒状に丸編みした編紐とは、糸を湾曲させて螺旋状に伸びる連続したループを形成し、これらループを前後左右に互いに関係させたものである。
【００２０】
１．０％以下の伸張伸縮率を有する糸の材料としては、合成繊維、半合成繊維、再生繊維、天然繊維等が挙げられる。また、１．０％以下の伸張伸縮率を有する糸は、複数種類の繊維を組み合わせたものであってもよい。
合成繊維としては、ナイロン６、ナイロン６６、芳香族ポリアミド等のポリアミド系繊維；ポリエチレンテレフタレート、ポリブチレンテレフタレート、ポリ乳酸、ポリグリコール酸等のポリエステル系繊維；ポリアクリロニトリル等のアクリル系繊維；ポリエチレン、ポリプロピレン等のポリオレフィン系繊維；ポリビニルアルコール系繊維；ポリ塩化ビニリデン系繊維；ポリ塩化ビニル系繊維：ポリウレタン系繊維；フェノール樹脂系繊維；ポリフッ化ビニリデン、ポリテトラフルオロエチレン等のフッ素系繊維；ポリアルキレンパラオキシベンゾエート系繊維等が挙げられる。
【００２１】
半合成繊維としては、セルロースジアセテート、セルローストリアセテート、キチン、キトサン等を原料としたセルロース誘導体系繊維：プロミックスと呼称される蛋白質系繊維等が挙げられる。
再生繊維としては、ビスコース法、銅−アンモニア法、有機溶剤法等により得られるセルロース系再生繊維（レーヨン、キュプラ、ポリノジック等）が挙げられる。天然繊維としては、亜麻、黄麻等が挙げられる。
【００２２】
これらのなかでは、耐薬品性に優れる点から、ポリエステル系繊維、アクリル系繊維、ポリビニルアルコール系繊維、ポリアミド系繊維、ポリオレフィン系繊維からなる群から選ばれる１種以上の繊維であることが好ましく、中空状多孔質膜の洗浄に用いられる次亜塩素酸塩（例えば次亜塩素酸ナトリウム）に対する耐性が優れる点では、ポリエステル繊維（ＰＥＴ）が特に好ましい。
【００２３】
１．０％以下の伸張伸縮率を有する糸の形態としては、モノフィラメント、マルチフィラメント、紡績糸等が挙げられるが、本発明の１．０％以下の伸張伸縮率を有する糸の形態としては、マルチフィラメントが好ましい。
ここで、マルチフィラメントとは、数本から数十本の繊維をよりあわせた構造のことを指す。１．０％以下の伸張伸縮率を有する糸の形態がマルチフィラメントであると、中空状多孔質膜の外径値を１．０〜２．０ｍｍの範囲に制御しやすいため好ましい。
【００２４】
１．０％以下の伸張伸縮率を有する糸の繊度は支持体の外径値、内径値、及び支持体の厚みなどを勘案して決定できる。このうち、本発明の支持体には５６〜３３３ｄｔｅｘの糸を用いることが好ましく、さらに好ましくは１１１〜２２２ｄｔｅｘである。１．０％以下の伸張伸縮率を有する糸の繊度が５６〜３３３ｄｔｅｘであれば、中空状多孔質膜の外径値を１．０〜２．０ｍｍに制御しやすいため好ましい。
【００２５】
ここで、支持体の外径値とは、図２に示す外径Ｒのことをいう。図２は本発明の支持体１０の一例を示す横断面図である。
外径Ｒとは、支持体１０の外径のうち最大である部分の長さのことをいう。すなわち、支持体１０の外周面には凹凸があるが、凸の部分同士を、支持体１０の中心を通るようにして結び、その長さを外径Ｒとして採用したものである。すなわち、本明細書においては、略円形状を有する中空状多孔質膜の断面において、凹凸を有する支持体の断面の一方の凸部分から他方の凸部分へ、中空状多孔質膜の中心部を通るように引いた直線の長さのことを指す。実際の測定においては、中空状多孔質膜のサンプルから薄片を切り出し、切り出した薄片断面を、投影機を用いてスクリーンに投影し、この投影像から支持体の外径をランダムに少なくとも３か所測定し、その平均値を外径Ｒとして採用する。
本発明の支持体１０の外径は、０．８〜１．８ｍｍが好ましく、１．０〜１．７ｍｍがより好ましい。外径値が１．８ｍｍより大きいと、前記支持体を含む本発明の中空状多孔質膜を膜モジュール化する場合、膜充填量に対する膜面積が減少し、必要な膜面積を確保できなくなる。一方、外径値が０．８ｍｍより小さいと、内径値が小さくなり、処理水が支持体内側を流れる際に生ずる圧力損失によって流量が低下するため、好ましくない。支持体１０の外径が、０．８〜１．８ｍｍであれば、透水性能が損なわれず、かつ、前記支持体を含む本発明の中空状多孔質膜を膜モジュール化した際に必要な膜面積を確保できるため好ましい。
【００２６】
また、支持体の内径値とは、図２に示す内径ｒのことをいう。内径ｒとは、支持体１０の厚みＬを２倍した値（２Ｌ）を外径Ｒから引いた値、すなわち、ｒ＝Ｒ−２Ｌのことをいう。支持体１０の厚みＬとは、図２に示すように、支持体１０の径方向の厚みのうちの最大である部分の長さをいう。すなわち、支持体１０の外周面および内周面には凹凸があるが、支持体外周面の凸部分と、支持体内周面の凸部分を、径方向（中心線を通る方向）で結び、その長さを厚みＬとして採用したものである。本発明においては、この支持体の内径値ｒを、中空状多孔質膜の内径値として定義する。実際の測定においては、中空状多孔質膜のサンプルから薄片を作成し、投影機を用いて薄片断面の光学象を測定する。この断面像のうち、支持体の厚さの値が最も大きい部分をランダムに少なくとも３箇所測定し、その平均値を厚みＬとして採用する。
支持体の内径ｒが小さくなると、処理水が支持体内側を流れる際に生ずる圧力損失による流量の低下が起こるため、内径ｒの値は０．６ｍｍ以上が好ましい。また、内径ｒの上限値としては、本発明の効果を有する限り外径未満の範囲において特に限定されないが、外径に対して内径が大きすぎると膜が潰れやすくなるため、１．８ｍｍ以下が好ましい。すなわち、内径ｒの値は、０．６〜１．８ｍｍであることが好ましく、０．６５〜１．６ｍｍであることがより好ましい。
また支持体の内径ｒと、中空状多孔質膜の外径値Ｄとの比、すなわち、中空状多孔質膜の内外比（ｒ／Ｄ）（以下、単に内外径比と言うこともある）の値は０．５〜０．９であることが好ましく、０．５５〜０．８５であることがより好ましい。内外径比が０．５未満では、支持体の内径値が小さくなり、処理水が支持体内側を流れる際に生ずる圧力損失によって流量が低下するため好ましくない。また、内外径比が０．９より大きいと、潰れに対する強度が低下するため好ましくない。すなわち、内外径比が０．５〜０．９である中空状多孔質膜であれば、処理水の流量が低下せず、つぶれに対する強度が低下しないため好ましい。ここで、「潰れ」とは、断面の円形を保てなくなり、被処理液が中空糸膜の中空部に流れる際の流路抵抗が増大する状態のことを意味する。
【００２７】
本発明の別の態様は以下の通りである。
＜１＞多孔質膜層と支持体を有する中空状多孔質膜であって、前記多孔質膜層が熱可塑性樹脂からなり、前記支持体が、１．０％以下の伸縮伸長率を有する糸を筒状に加工した支持体であって、前記中空状多孔質膜の内径値が０．６〜１．８ｍｍであり、前記中空状多孔質膜の外径値が１．２〜２．０ｍｍである、中空状多孔質膜；
＜２＞前記多孔質膜層の膜厚が、３０〜２００μｍである、＜１＞に記載の中空状多孔質膜；
＜３＞前記糸が、合成繊維、半合成繊維、再生繊維、及び天然繊維からなる群より選択される少なくとも１つの繊維である、＜１＞又は＜２＞に記載の中空状多孔質膜；
＜４＞前記糸が、ポリエステル系繊維、アクリル系繊維、ポリビニルアルコール系繊維、ポリアミド系繊維、及びポリオレフィン系繊維からなる群より選択される少なくとも１つの繊維である、＜１＞又は＜２＞に記載の中空状多孔質膜；
＜５＞前記熱可塑性樹脂が、ポリフッ化ビニリデン、ポリスルホン、ポリアクリロニトリル、ポリビニルピロリドン、及びポリエチレングリコールからなる群より選択される少なくとも１つの樹脂である、＜１＞〜＜４＞のいずれかに記載の中空状多孔質膜；
＜６＞前記多孔質膜層が複合多孔質膜層である、＜１＞〜＜５＞のいずれかに記載の中空状多孔質膜。
【００２８】
＜支持体の製造方法＞
以下、本発明の支持体の具体的な製造方法の例を記載する。
図４は、支持体１０の製造に用いられる支持体製造装置の一例を示す概略構成図である。支持体製造装置２０は、複数のボビン２１と、ボビン２１から引き出された１．０％以下の伸張伸縮率を有する糸１２を丸編する丸編機２２と、丸編機２２によって編成された円筒状編紐１１を一定の張力で引っ張る紐供給装置２３と、円筒状編紐１１を熱処理する金型２４と、円筒状編紐１１を熱処理して得られた支持体１０を引き取る引取り装置２５と、支持体１０をボビンに巻き取る巻取り機２６とを具備する。
【００２９】
丸編機２２は、回転可能な円筒状のシリンダと、前記シリンダの内側に配置された回転しないスピンドルと、前記スピンドルの外円周上に配置された複数のメリヤス針とを有して構成される。円筒状編紐１１の外径Ｒ、内径ｒ、編目の数および大きさは、上述したように、糸の形態や繊度によっても決まるが、メリヤス針の数、メリヤス針を配置するスピンドルの円周直径によっても左右される。
また、本発明の１つの態様において、円筒状編紐１１の外径値、及び内径値を、上述の支持体１０の好ましい外径値、及び内径値に調節するためには、繊度が５６〜３３３ｄｔｅｘであるマルチフィラメントの糸を、後述の工程（Ｉ）に記載の条件で編成し、かつ後述の工程（ＩＩ）に記載の通り、１．０％以下の伸張伸縮率を有する糸１２の溶融温度以下の温度で熱処理することが好ましい。
【００３０】
金型２４は、金属製のブロック、プレート等からなる本体と、加熱手段とを含む。加熱手段としては、バンドヒーター、アルミ鋳込みヒーター等が挙げられる。金型２４の本体には、円筒状編紐１１が通過する貫通孔が形成されている。
【００３１】
紐供給装置２３および引取り装置２５としては、ネルソンロール、ニップロール、カレンダーロール等が挙げられる。ニップロールは円筒状編紐１１をつぶすおそれがあることから、ネルソンロールまたはカレンダーロールが好ましい。
【００３２】
以下、支持体製造装置２０を用いた支持体１０の製造方法の例を説明する。
支持体１０は、下記（Ｉ）工程と下記（ＩＩ）工程を有する製造方法によって製造される。
（Ｉ）工程：１．０％以下の伸張伸縮率を有する糸１２を丸編して円筒状編紐１１を編成する工程。
（ＩＩ）工程：前記円筒状編紐１１を、１．０％以下の伸張伸縮率を有する糸１２の溶融温度以下の温度で熱処理する工程。
【００３３】
（Ｉ）工程：
円筒状編紐１１は、丸編機２２を用いて編成される。
製紐速度は、円筒状編紐１１の形状により若干変わるが、シリンダの回転数によって決定することができる。シリンダ回転数は、１〜４０００ｒｐｍに設定可能であり、安定して編成できる点から、１００〜３０００ｒｐｍが好ましい。この際の製紐速度は、およそ６〜２００ｍ／ｈｒである。
【００３４】
（ＩＩ）工程：
円筒状編紐１１は、その構造上、伸縮性を有している。従って、円筒状編紐１１の伸縮による支持体の外径変化を抑制するために、円筒状編紐１１に熱処理を施すことが好ましい。円筒状編紐１１に熱処理を施すことによって、円筒状編紐１１の伸縮性が抑制され、かつ、つぶれにくくなる。円筒状編紐１１の熱処理は金型２４で行われる。円筒状編紐１１は、金型２４を通過する際に熱処理されることで熱収縮を起こし、伸縮性が抑制される。さらに、編目が緻密になることでつぶれにくくなる。
【００３５】
熱処理の温度ｔ（℃）は、１．０％以下の伸張伸縮率を有する糸１２の溶融温度以下に設定する必要があり、下記式（１）で表される範囲内の温度ｔ（℃）であることが好ましい。
Ｔｍ−８０℃≦ｔ＜Ｔｍ ・・・（１）
（式中、Ｔｍは、１．０％以下の伸張伸縮率を有する糸１２の材料の溶融温度（℃）である。）
非捲縮糸１２の材料がポリエステル系繊維の場合、温度ｔは１８０〜２５０℃が好ましく、１９０〜２３０℃がより好ましい。
【００３６】
なお、図４では、ボビン２１は３つであるが、ボビンは１つであってもよく、４つ以上であってもよい。また、１．０％以下の伸張伸縮率を有する糸１２は、複数のボビンから供給して合糸してもよい。合糸することにより、所望の繊度および形態の非捲縮糸を供給できる。また、同じ種類の非捲縮糸でも、熱収縮性等の性状の異なる非捲縮糸を合糸したり、種類の異なる非捲縮糸を合糸したりすることにより、円筒状編紐１１の性状を変えてもよい。
【００３７】
また、１．０％以下の伸張伸縮率を有する糸１２の熱収縮率が小さい場合は、紐供給装置２３を設置しなくてもよい。この場合、円筒状編紐１１の熱収縮により丸編機２２と金型２４との間にダンサーロール等を配置して張力を一定に保つとよい。
【００３８】
＜中空状多孔質膜の製造方法＞
本発明の中空状多孔質膜は、例えば、以下の（１）〜（５）の工程を有する製造方法によって製造される。
（１）支持体の外周面に製膜原液を塗布する工程。
（２）（１）工程後の製膜原液を凝固させて多孔質膜層を形成し、中空状多孔質膜前駆体を得る工程。
（３）中空状多孔質膜前駆体を洗浄する工程。
（４）中空状多孔質膜前駆体を乾燥して、中空状多孔質膜を得る工程。
（５）（４）で得られた中空状多孔質膜を巻き取る工程。
図３は、（１）〜（２）工程に用いられる中空状多孔質膜製造装置の一例を示す概略構成図である。
【００３９】
中空状多孔質膜製造装置３０は、巻き出し装置（図示略）から連続的に供給された支持体１０に、連続的に製膜原液を塗布する２重管紡糸ノズル３１と、２重管紡糸ノズル３１に製膜原液を供給する原液供給装置３２と、支持体１０に塗布された製膜原液を凝固させる凝固液が入った凝固浴槽３３と、製膜原液が塗布された支持体１０を凝固浴槽３３に連続的に導入するガイドロール３４とを具備する。
【００４０】
工程（１）：
２重管紡糸ノズル３１の中央には、支持体１０が通過する管路が形成されている。管路の途中には、管路の円周方向にスリット状の製膜原液吐出口が形成され、製膜原液を吐出する構造となっている。支持体１０が管路を通過する際、原液供給装置３２から第１の製膜原液が一定量で供給され、支持体１０の外周面に第１の製膜原液が塗布されて所定の膜厚の多孔質膜層が形成される。
【００４１】
２重管紡糸ノズル３１の管路の内径は、支持体１０の外径より若干大きく、２重管紡糸ノズル３１の管路の内周面と支持体１０とは一定の間隙を有する。前記間隙は、多孔質膜層の厚さ、製膜原液の粘度、支持体１０の外径や走行速度等によって適宜変更する。
【００４２】
製膜原液とは、上述の多孔質膜層の材料樹脂と溶剤とを含む液のことである。すなわち、多孔質膜層が熱可塑性樹脂から構成される本発明の中空状多孔質膜の製膜原液は、熱可塑性樹脂と溶剤とを少なくとも含むものである。
【００４３】
溶剤としては、Ｎ，Ｎ−ジメチルホルムアミド、Ｎ，Ｎ−ジメチルアセトアミド、ジメチルスルホキシド、Ｎ−メチル−２−ピロリドン等の水溶性の溶剤が挙げられ、透水性の高い多孔質膜層を形成できることから、Ｎ，Ｎ−ジメチルアセトアミドもしくはＮ−メチル−２−ピロリドンが好ましい。
製膜原液には、微細孔形成助剤として、ポリビニルピロリドンなどの親水性ポリマーを添加してもよい。
製膜原液の総質量中の熱可塑性樹脂の濃度は、５〜５０質量％が好ましく、１０〜４０質量％がより好ましい。製膜原液の総質量中の熱可塑性樹脂の濃度が、５〜５０質量％であれば、好適な多孔質膜構造、すなわち、孔同士の連結が良好で、透水性能が高く、かつ良好な分画性能を有する構造を形成することができる。また、製膜原液に微細孔形成助剤を添加する場合、その添加量は、製膜原液の総質量に対して、０〜５０質量％であることが好ましく、５〜４０質量％であることがより好ましい。
【００４４】
工程（２）：
凝固浴槽３３内の凝固液と、支持体１０の外周面に塗布された第１の製膜原液とを接触させ、第１の製膜原液を凝固させて、第１の多孔質膜層を形成し、中空状多孔質膜前駆体１３を得る。
なお、工程（２）と工程（３）の間に、工程（１）、（２）を繰り返すことで第２、第３の製膜原液によって第２、第３の多孔質膜層を有する中空状多孔質膜前駆体１３を形成することも可能である。本発明の中空状多孔質膜１つの態様においては、支持体１０の外周面に、多孔質膜層が２層以上積層された、複合多孔質膜層を有することが好ましい。
【００４５】
凝固液としては、製膜原液の溶剤と同じ溶剤を含む水溶液であることが好ましい。製膜原液の溶剤が例えばＮ，Ｎ−ジメチルアセトアミド、もしくはＮ−メチル−２−ピロリドンである場合、凝固液中の溶剤の濃度は、凝固液（１００質量％）に対して、１〜５０質量％が好ましく、５〜４５質量％であることがより好ましい。凝固液の総質量中の溶剤の濃度が、１〜５０質量％であれば、好適な多孔質膜構造、すなわち、孔同士の連結が良好で、透水性能が高く、かつ良好な分画性能を有する構造を形成することができるため好ましい。
また、凝固液の温度は、１０〜９０℃が好ましく、１５〜８５℃であることがより好ましい。凝固液の温度が、１０〜９０℃であれば、好適な多孔質膜構造、すなわち、孔同士の連結が良好で、透水性能が高く、かつ良好な分画性能を有する構造を形成することができるため好ましい。
【００４６】
工程（３）：
例えば、（２）で得られた中空状多孔質膜前駆体を水または熱水中で洗浄して溶剤を除去し、ついで、次亜塩素酸等の薬液で洗浄し、さらに、水または熱水中で洗浄して薬液を除去する工程である。ここで熱水とは、６０℃以上の温度に調整された水のことを指す。
【００４７】
工程（４）〜（５）：
前記中空状多孔質膜前駆体を、６０℃以上１１０℃未満で、１分間以上１時間未満乾燥しで中空状多孔質膜を得た後、前記中空状多孔質膜をボビン、カセ等に巻き取る。
中空状多孔質膜前駆体を乾燥させる際の温度が、６０℃以上１１０℃未満であれば、中空状多孔質膜前駆体の乾燥の効率が良く、かつ乾燥工程中のローラーなどとの接触による熱塑性変化が起こらないため好ましい。また、乾燥時間が１分間以上１時間未満であれば、生産効率が低下しないため好ましい。
このようにして製造された中空状多孔質膜は、支持体として非捲縮糸（ストレート糸）を筒状に加工したものを有しているため、機械的特性に優れると共に、中空状多孔質膜の外径値が１．０〜２．０ｍｍと小さい値であっても、管内抵抗による圧力損失が抑制されて、良好な透水性能を維持することができる。更に、円筒状編紐１１に熱処理を施すことで、支持体１０の剛直性が増し、中空状多孔質膜の破断応力をより向上させることができる。
【００４８】
また、上述の説明においては、多孔質膜層の形成方法として、いわゆる非溶媒誘起相分離法を例示して説明したが、例えば、公知の熱誘起相分離法を採用してもよい。ここで、一般的に熱誘起相分離法とは、ポリマーとこれに常温で溶けない貧溶媒とを高温で混合させ、均一なポリマー溶液を調製し、この温度を下げていくことで、相分離が起こし、凝固することによって多孔質構造を形成する方法である。
【実施例】
【００４９】
本発明を以下の実施例により具体的に説明する。【００５０】
（中空状多孔質膜および支持体の外径）
支持体を有する中空状多孔質膜について、中空状多孔質膜の外径Ｄ、および支持体の外径Ｒを、以下の方法で測定した。
支持体を有する中空状多孔質膜のサンプルを約１０ｃｍに切断した。切断後のサンプルを数本束ねた後、サンプル全体をポリウレタン樹脂で被覆した。ポリウレタン樹脂は支持体の中空部にも入るようにした。ポリウレタン樹脂が硬化した後、カミソリ刃を用いて厚さ（中空糸膜の長手方向の長さに相当）約０．５ｍｍの薄片を切り出した。次に、切り出した薄片断面の光学象を、投影機（ニコン社製、ＰＲＯＦＩＬＥ  ＰＲＯＪＥＣＴＯＲ  Ｖ−１２）を用いて、倍率１００倍（対物レンズ）にてスクリーンに投影し、投影された像からサンプルの中空状多孔質膜の外径Ｄ、及び支持体の外径Ｒを読み取った。この測定を３回行い、測定された数値の平均値を中空状多孔質膜の外径Ｄ１、支持体の外径Ｒ１とした。【００５１】
（支持体の内径）
中空状多孔質膜の外径の測定と同様に約０．５ｍｍの薄片を作製し、投影機を用いて薄片断面の光学像を投影した。サンプルの断面像のうち、最も厚さの値が大きい部分を測定した。この測定を３回行い、測定された数値の平均値を厚みＬとした。このように算出した厚みＬを外径Ｒ１から差し引いた値を内径ｒとした。【００５２】
（中空状多孔質膜のモジュール透水性能）
中空状多孔質膜の透水性能は、以下の方法で測定した。
測定する中空状多孔質膜のサンプルを１６５ｃｍに切断し、ポリウレタン樹脂で片端面の中空部を封じた。次にエタノール中で５分間以上減圧した後、純水中に浸してエタノールを純水に置換した。
容器に純水（２５℃）を入れ、サンプルの他端面をチューブポンプに繋ぎ、吸引圧約２０ｋＰａで、サンプルから出る純水の量（ｍｌ）を１分間測定した。これを３回測定して平均値を求めた。この数値をサンプルの表面積で割り、１ＭＰａの圧力に換算した値を、２５℃における中空状多孔質膜のモジュール透水性能（ｍ３／ｍ２／ｈｒ／ＭＰａ）とした。【００５３】
（中空状多孔質膜の引張破断応力）
中空状多孔質膜の引張破断応力はテンシロン型引っ張り試験機（Ａ＆Ｄ社製、ＵＣＴ−１Ｔ型）を用いて測定した。測定する中空状多孔質膜のサンプルを、膜長が１０ｃｍとなるように試験機のチャック部に把持させ、この状態で１００ｍｍ／ｍｉｎの速度で伸張を行い、サンプルが破断するときの荷重（Ｎ）を測定した。この測定を５回行い、中空状多孔質膜１本（１  ｆｉｌｔｅｒ）の引張破断強度（Ｎ／ｆｉｌ）の平均値を求めた。また、引張破断強度を中空状多孔質膜の断面積で除することで引張破断応力（ＭＰａ）を算出した。【００５４】
（中空状多孔質膜の膜充填量）
中空状多孔質膜のサンプルを２００ｃｍに切断して並べ、シート状に積層したものを、長さ１１１０ｍｍ、幅１６ｍｍ、深さ６８ｍｍのケースにシート束の一端を挿入した後、ウレタン樹脂を流し込んで端部を硬化させた。その後、もう一端をケースに挿入し、ウレタンで埋没していない膜部分の長さが１８３０ｍｍになるように調節しながら、先程と同様にウレタン樹脂で端部を硬化させた。このときケースの収納部の面積に対して膜が占める面積を５０％になるように膜本数を調節して膜を収納した。このときの膜部分の表面積を算出したものを中空状多孔質膜の膜充填量（ｍ２）とした。また、中空状多孔質膜の膜充填量は下記式により算出した。
充填率を５０％としたときの膜本数＝(ケース収納部の面積×０．５)／中空状多孔質膜の断面積
膜充填量(ｍ２)＝中空状多孔質膜の外径×中空状多孔質膜の膜本数×ウレタン樹脂に埋没した部分を除いた膜の長さ【００５５】
（実施例１）
次のようにして、非捲縮糸を円筒状に丸編みし、熱処理を施した編紐支持体（ａ）の外周面に、熱可塑性樹脂からなる多孔質膜層を２層形成した中空状多孔質膜を製造した。
なお、編紐支持体（ａ）としては、図４の支持体製造装置を用いて、伸長伸縮率が０．３％であり、捲縮加工がなされていないポリエステル繊維（ＰＥＴ製、繊度１１１ｄｔｅｘ）のマルチフィラメントを円筒状に丸編みし、１９０℃で熱処理を施したものを使用した。使用した編紐支持体（ａ）の外径は１．３８ｍｍであり、内径は０．８４ｍｍであった。
（第１の製膜原液の調製）
ポリフッ化ビニリデンＰ１（質量平均分子量（以下、Ｍｗと略す）：６．８×１０５）の１６．２質量％と、ポリビニルピロリドンＭ１（Ｍｗ：４×１０４）の１１．４質量％と、溶媒であるＮ−メチルピロリドンの７２．４質量％を６０℃にて撹拌混合して、第１の製膜原液を得た。
（第２の製膜原液の調製）
ポリフッ化ビニリデンＰ４（Ｍｗ：７．２×１０５）の１８．３質量％と、ポリビニルピロリドンＭ１の８．３質量％と、溶媒であるＮ−メチルピロリドンの７３．４質量％を６０℃にて撹拌混合して、第２の製膜原液を得た。【００５６】
（中空状多孔質膜の製造）
図３に示す製造装置を用いて中空状多孔質膜を製造した。
２重管紡糸ノズルの中央の管路に編紐支持体（ａ）を通過させるとともに、その外側から第１の製膜原液を送液し、編紐支持体（ａ）の外周面に第１の製膜原液を塗布した後、溶剤濃度が３０重量％、温度が２３℃のＮ−メチルピロリドン水溶液（凝固液）で満たされている第１の凝固浴槽へ導き、前記第１の製膜原液を凝固させて第１の多孔質膜層を形成した。
次いで、第２の製膜原液を、第１の製膜原液の場合と同様にして、第１の多孔質膜層上に塗布し、溶剤濃度が３０重量％、温度が６１℃のＮ−メチルピロリドン水溶液（凝固液）で満たされている第２の凝固浴槽へ導き、第２の製膜原液を凝固させて、第１の多孔質膜層上に第２の多孔質膜層を形成した。
これを常温（２５℃）、濃度１３質量％の次亜塩素酸ナトリウム溶液に浸漬した後、１００℃の水蒸気雰囲気中に滞在させ、さらに９０℃の温水中に浸漬するという一連の工程を３回繰り返し、膜中に残存するポリビニルピロリドンを洗浄、除去した。
上記洗浄工程の後に、１０５℃に熱した乾燥炉にて１０分間乾燥させ、膜中に残存する水分を全て蒸発させた後、外径１．４５ｍｍ、内外径比０．５８、モジュール透水性能４．３ｍ３／ｍ２／ｈｒ／ＭＰａ、引張破断強度９８Ｎ／ｆｉｌ、引張破断応力８９．３ＭＰａの中空状多孔質膜を得た。
製造した中空状多孔質膜を、充填率が５０％になるように膜本数を調節してケースに収納した。このときの中空状多孔質膜の膜充填量は４４．８ｍ２であった。【００５７】
（実施例２）
支持体に使用する糸を、伸張伸縮率が０．３％であり、捲縮加工がなされていないポリエステル繊維（ＰＥＴ製、繊度１６７ｄｔｅｘ）のマルチフィラメントに変更した以外は、全て実施例１と同様の操作にて、編紐支持体（ｂ）を製造した。この編紐支持体（ｂ）の外径は１．４７ｍｍであり、内径は０．９１ｍｍであった。
（第１の製膜原液の調製）
ポリフッ化ビニリデンＰ１の１２．９質量％と、ポリビニルピロリドンＭ１の１１．９質量％と、溶媒であるＮ−メチルピロリドンの７５．２質量％を６０℃にて撹拌混合して、第１の製膜原液を得た。
（第２の製膜原液の調製）
ポリフッ化ビニリデンＰ４の１５．２質量％と、ポリビニルピロリドンＭ１の８．６質量％と、溶媒であるＮ−メチルピロリドンの７６．２質量％を６０℃にて撹拌混合して、第２の製膜原液を得た。【００５８】
（中空状多孔質膜の製造）
第１および第２の製膜原液を上述のものに変更した以外は全て実施例１と同様の操作にて中空状多孔質膜を製造した。
得られた中空状多孔質膜は外径１．５８ｍｍ、内外径比０．５８、モジュール透水性能５．４ｍ３／ｍ２／ｈｒ／ＭＰａ、引張破断強度１３３Ｎ／ｆｉｌ、引張破断応力１０１．５ＭＰａであった。
製造した中空状多孔質膜を、充填率が５０％になるように膜本数を調節してケースに収納した。このときの中空状多孔質膜の膜充填量は４１．１ｍ２であった。【００５９】
（実施例３）
支持体として、実施例２と同様の編紐支持体（ｂ）を使用した。
（第１の製膜原液の調製）
ポリフッ化ビニリデンＰ２（Ｍｗ：５．２×１０５）の１１．８質量％と、ポリフッ化ビニリデンＰ３（Ｍｗ：２．２×１０５）の１１．８質量％と、ポリビニルピロリドンＭ２（Ｍｗ：９．０×１０４）の１１．８質量％と、溶媒であるＮ，Ｎ−ジメチルアセトアミドの６４．６質量％を６０℃にて撹拌混合して、第１の製膜原液を得た。
（第２の製膜原液の調製）
ポリフッ化ビニリデンＰ２の１９．２質量％と、ポリビニルピロリドンＭ２の１０．１質量％と、溶媒であるＮ，Ｎ−ジメチルアセトアミドの７０．７質量％を６０℃にて撹拌混合して、第２の製膜原液を得た。【００６０】
（中空状多孔質膜の製造）
図３に示す製造装置を用いて中空状多孔質膜を製造した。
３重管紡糸ノズルの中央の管路に編紐支持体（ｂ）を通過させるとともに、その外側の管路から第１の製膜原液を、さらに最外層から第２の製膜原液を送液し、編紐支持体（ｂ）の外周面に第１および第２の製膜原液を塗布した後、溶剤濃度が８重量％で温度が７０℃のＮ，Ｎ−ジメチルアセトアミド水溶液（凝固液）で満たされている第１の凝固浴槽へ導き、凝固させて第１および第２の多孔質膜層を形成した。
これを常温（２５℃）、濃度１３質量％の次亜塩素酸ナトリウム溶液に浸漬した後、１００℃の水蒸気雰囲気中に滞在させ、さらに９０℃の温水中に浸漬するという一連の工程を３回繰り返し、膜中に残存するポリビニルピロリドンを洗浄、除去した。
上記洗浄工程の後に、１０５℃に熱した乾燥炉にて１０分間乾燥させ、膜中に残存する水分を全て蒸発させた後、外径１．６７ｍｍ、内外径比０．５４、モジュール透水性能７．２ｍ３／ｍ２／ｈｒ／ＭＰａ、引張破断強度１３３Ｎ／ｆｉｌ、引張破断応力８６．４ＭＰａの中空状多孔質膜を得た。
製造した中空状多孔質膜を、充填率が５０％になるように膜本数を調節してケースに収納した。このときの中空状多孔質膜の膜充填量は３８．９ｍ２であった。【００６１】
（実施例４）
伸長伸縮率が０．３％であり、捲縮加工がなされていないポリエステル繊維（ＰＥＴ製、繊度１１１ｄｔｅｘ）のマルチフィラメントを円筒状に丸編みし、１８０℃で熱処理を行った以外は全て実施例１と同様の操作にて、編紐支持体（ｇ）を製造した。この編紐支持体（ｇ）の外径値は１．１６ｍｍであり、内径値は０．７０ｍｍであった。
編紐支持体（ｇ）を用いる以外は全て実施例２と同様の操作にて、中空状多孔質膜を製造した。得られた中空状多孔質膜は外径１．２７ｍｍ、内外径比０．５５、モジュール透水性能２．３ｍ３／ｍ２／ｈｒ／ＭＰａ、引張破断強度７４Ｎ／ｆｉｌ、引張破断応力８３．９ＭＰａであった。
製造した中空状多孔質膜を、充填率が５０％になるように膜本数を調節してケースに収納した。このときの中空状多孔質膜の膜充填量は５１．２ｍ２であった。【００６２】
(実施例５)
編紐支持体（ｇ）を用いる以外は全て実施例３と同様の操作にて中空状多孔質膜を製造した。
得られた中空状多孔質膜は外径１．３０ｍｍ、内外径比０．５４、モジュール透水性能６．７ｍ３／ｍ２／ｈｒ／ＭＰａ、引張破断強度７４Ｎ／ｆｉｌ、引張破断応力７８．５ＭＰａであった。
製造した中空状多孔質膜を、充填率が５０％になるように膜本数を調節してケースに収納した。このときの中空状多孔質膜の膜充填量は５０．０ｍ２であった。【００６３】
（実施例６）
支持体に使用する糸を、伸張伸縮率が０．３％であり、捲縮加工がなされていないポリエステル繊維（ＰＥＴ製、繊度１６７ｄｔｅｘ）のマルチフィラメントを円筒状に丸編みし、１８０℃にて熱処理を行った以外は全て実施例２と同様の操作にて、編紐支持体（ｈ）を製造した。この編紐支持体（ｈ）の外径は１．８７ｍｍであり、内径は１．２７ｍｍであった。
編紐支持体（ｈ）を用いる以外は全て実施例５と同様の操作にて、中空状多孔質膜を製造した。得られた中空状多孔質膜は外径１．９０ｍｍ、内外径比０．６７、モジュール透水性能１２．５ｍ３／ｍ２／ｈｒ／ＭＰａ、引張破断強度１３７Ｎ／ｆｉｌ、引張破断応力８７．３ＭＰａであった。
製造した中空状多孔質膜を、充填率が５０％になるように膜本数を調節してケースに収納した。このときの中空状多孔質膜の膜充填量は３４．２ｍ２であった。【００６４】
（実施例７）
支持体に使用する糸を、伸長伸縮率が０．２％であり、捲縮加工がなされていないポリエステル繊維（ＰＥＴ製、繊度１９４ｄｔｅｘ）のマルチフィラメントに変更し、１８０℃にて熱処理を施した以外は全て実施例１と同様の操作にて、編紐支持体（ｉ）を製造した。この編紐支持体（ｉ）の外径値は１．９６ｍｍであり、内径値は１．３７ｍｍであった。
編紐支持体（ｉ）を用いる以外は全て実施例６と同様の操作にて中空状多孔質膜を製造した。
得られた中空状多孔質膜は外径１．９７ｍｍ、内外径比０．７０、モジュール透水性能１２．６ｍ３／ｍ２／ｈｒ／ＭＰａ、引張破断強度１５３Ｎ／ｆｉｌ、引張破断応力９７．２ＭＰａであった。
製造した中空状多孔質膜を、充填率が５０％になるように膜本数を調節してケースに収納した。このときの中空状多孔質膜の膜充填量は３３．０ｍ２であった。【００６５】
（実施例８）
支持体に使用する糸を、伸長伸縮率が０．３％であり、捲縮加工がなされていないポリエステル繊維（ＰＥＴ製、繊度８３ｄｔｅｘ）のマルチフィラメントに変更し、２００℃にて熱処理を施した以外は全て実施例１と同様の操作にて、編紐支持体（ｆ）を製造した。この編紐支持体（ｆ）の外径値は１．００ｍｍであり、内径値は０．６０ｍｍであった。
編紐支持体（ｆ）を用いる以外は全て実施例４と同様の操作にて中空状多孔質膜を製造した。
得られた中空状多孔質膜は外径１．１１ｍｍ、内外径比０．５４、モジュール透水性能１．９ｍ３／ｍ２／ｈｒ／ＭＰａ、引張破断強度５６Ｎ／ｆｉｌ、引張破断応力８１．８ＭＰａであった。
製造した中空状多孔質膜を、充填率が５０％になるように膜本数を調節してケースに収納した。このときの中空状多孔質膜の膜充填量は５８．６ｍ２であった。【００６６】
（比較例１）
支持体に使用する糸を、伸張伸縮率が１．６％である捲縮加工のポリエステル繊維（ＰＥＴ製、繊度１６７ｄｔｅｘ）のマルチフィラメントに変更した以外は全て実施例１と同様の操作にて、編紐支持体（ｃ）を製造した。この編紐支持体（ｃ）の外径は１．４７ｍｍであり、内径は０．７９ｍｍであった。
（第１の製膜原液の調製）
ポリフッ化ビニリデンＰ１の１９．３質量％と、ポリビニルピロリドンＭ１の１１．０質量％と、溶媒であるＮ−メチルピロリドンの６９．７質量％を６０℃にて撹拌混合して、第１の製膜原液を得た。【００６７】
（中空状多孔質膜の製造）
第１の製膜原液を上述のものに変えた以外は全て実施例１と同様の操作にて中空状多孔質膜を製造した。
得られた中空状多孔質膜は外径１．６７ｍｍ、内外径比０．４７、モジュール透水性能１．９ｍ３／ｍ２／ｈｒ／ＭＰａ、引張破断強度１１７Ｎ／ｆｉｌ、引張破断応力６８．８ＭＰａであった。
製造した中空状多孔質膜を、充填率が５０％になるように膜本数を調節してケースに収納した。このときの中空状多孔質膜の膜充填量は３８．９ｍ２であった。【００６８】
（比較例２）
支持体に使用する糸を、伸張伸縮率が２．３％である捲縮加工のポリエステル繊維（ＰＥＴ製、繊度４１７ｄｔｅｘ）のマルチフィラメントに変更し、２１０℃で熱処理を施した以外は全て実施例１と同様の操作にて、編紐支持体（ｄ）を製造した。この編紐支持体（ｄ）の外径は２．６０ｍｍであり、内径は１．６７ｍｍであった。
（第１の製膜原液の調製）
ポリフッ化ビニリデンＰ２の１１．８質量％と、ポリフッ化ビニリデンＰ３の１１．８質量％と、ポリビニルピロリドンＭ２の１１．８質量％と、溶媒であるＮ，Ｎ−ジメチルアセトアミドの６４．６質量％を６０℃にて撹拌混合して、第１の製膜原液を得た。
（第２の製膜原液の調製）
ポリフッ化ビニリデンＰ２の１９．２質量％と、ポリビニルピロリドンＭ２の１０．１質量％と、溶媒であるＮ，Ｎ−ジメチルアセトアミドの７０．７質量％を６０℃にて撹拌混合して、第２の製膜原液を得た。【００６９】
（中空状多孔質膜の製造）
図３に示す製造装置を用いて中空状多孔質膜を製造した。
３重管紡糸ノズルの中央の管路に編紐支持体（ｄ）を通過させるとともに、その外側の管路から第１の製膜原液を、さらに最外層から第２の製膜原液を送液し、編紐支持体（ｄ）の外周面に第１および第２の製膜原液を塗布した後、溶剤濃度が８重量％で温度が７０℃のＮ，Ｎ−ジメチルアセトアミド水溶液（凝固液）で満たされている第１の凝固浴槽へ導き、凝固させて第１および第２の多孔質膜層を形成した。
これを常温（２５℃）、濃度１３質量％の次亜塩素酸ナトリウム溶液に浸漬した後、１００℃の水蒸気雰囲気中に滞在させ、さらに９０℃の温水中に浸漬するという一連の工程を３回繰り返し、膜中に残存するポリビニルピロリドンを洗浄、除去した。
上記洗浄工程の後に、１０５℃に熱した乾燥炉にて１０分間乾燥させ、膜中に残存する水分を全て蒸発させた後、外径２．８０ｍｍ、内外径比０．６０、モジュール透水性能１１．６ｍ３／ｍ２／ｈｒ／ＭＰａ、引張破断強度２７０Ｎ／ｆｉｌ、引張破断応力６８．１ＭＰａの中空状多孔質膜を得た。
製造した中空状多孔質膜を、充填率が５０％になるように膜本数を調節してケースに収納した。このときの中空状多孔質膜の膜充填量は２３．２ｍ２であった。【００７０】
（比較例３）
支持体に使用する糸を、伸長伸縮率が１．１％である捲縮加工のポリエステル繊維（ＰＥＴ製、繊度８３ｄｔｅｘ）のマルチフィラメントに変更し、２００℃にて熱処理を施した以外は全て実施例１と同様の操作にて、編紐支持体（ｅ）を製造した。この編紐支持体（ｅ）の外径値は０．９８ｍｍであり、内径値は０．５５ｍｍであった。
編紐支持体（ｅ）を用いる以外は全て実施例４と同様の操作にて中空状多孔質膜を製造した。
得られた中空状多孔質膜は外径１．０７ｍｍ、内外径比０．５１、モジュール透水性能１．９ｍ３／ｍ２／ｈｒ／ＭＰａ、引張破断強度４８Ｎ／ｆｉｌ、引張破断応力７２．５ＭＰａであった。
製造した中空状多孔質膜を、充填率が５０％になるように膜本数を調節してケースに収納した。このときの中空状多孔質膜の膜充填量は６０．７ｍ２であった。【００７１】
編紐支持体（ａ）〜（ｈ）の組成、外径Ｒ１、内径ｒを表１に示した。また、実施例１〜８、比較例１〜３の中空状多孔質膜の製膜原液の組成比、及び外径Ｄ１、内外径比、モジュール透水性能、モジュール充填量、引張破断強度、引張破断応力の測定結果を表２〜３に示した。【００７２】
【表１】
2014003130.tif 000004
【００７３】
【表２】
2014003130.tif 000005
【００７４】
【表３】
2014003130.tif 000006
【００７５】
表２に示すように、実施例１の中空状多孔質膜は、１．０％以下の伸長伸縮率を有する非捲縮加工糸を筒状に加工した編紐支持体（ａ）を支持体として用いているため、中空状多孔質膜の外径Ｄ１が１．４５ｍｍと小さな値であっても、良好な透水性能を有していた。更に引張破断強度も９８Ｎ／ｆｉｌと十分に大きな値であった。同様に、実施例４，５の中空状多孔質膜においても、非捲縮加工糸を筒状に加工した編紐支持体（g）を支持体として用いているため、良好な透水性能及び引張破断強度を有していた。
一方、比較例１の中空状多孔質膜は、１．０％よりも大きな伸長伸縮率を有する、捲縮加工を施した糸を筒状に加工した編紐支持体（ｃ）を支持体として用いているため、中空状多孔質膜の外径Ｄ１が１．６７ｍｍと小さい場合、十分な透水性能を得ることができなかった。これは、１．０％よりも大きな伸長伸縮率を有する捲縮加工糸を筒状に加工した支持体は、筒の内壁の凹凸が大きいため、処理水が支持体内側を流れる際の内径圧損が大きくなったためであると考えられる。
比較例２では、繊度が４１７ｄｔｅｘの捲縮加工糸を支持体の材料として用いたために支持体の外径Ｒ１が大きくなり、中空状多孔質膜の外径Ｄ１を１．０〜２．０ｍｍの範囲に制御することができなかった。また、比較例２の中空状多孔質膜を用いた膜モジュールは、中空状多孔質膜の外径Ｄ１が２．８ｍｍと大きな値であるため、モジュールの高集積化が困難であった。
【産業上の利用可能性】
【００７６】
本発明の中空状多孔質膜によれば、外径値が小さくとも、十分な物理的強度と良好な透水性能を有しているため、有効長の長いモジュールへの適用が可能である。また、本発明の中空状多孔質膜を含むモジュールは、高集積化が可能である。また、本発明の中空状多孔質膜は、エアレーションによる物理洗浄を実施しても膜が破断しないため、安全かつ高品質な処理水を提供でき、下排水処理や浄水処理の精密濾過、限外濾過等における濾過膜として好適に用いることができる。
【符号の説明】
【００７７】
１  中空状多孔質膜
２  多孔質膜層
１０  支持体
１１  円筒状編紐
１２  非捲縮糸（ストレート糸）
１３  中空状多孔質膜前駆体
２０  支持体製造装置
２１  ボビン
２２  丸編機
２３  紐供給装置
２４  金型
２５  引取り装置
２６  巻取り機
３０  中空状多孔質膜製造装置
３１  二重管紡糸ノズル
３２  原液供給装置
３３  凝固浴槽
３４  ガイドロール
【図１】
2014003130.tif 000007
【図２】
2014003130.tif 000008
【図３】
2014003130.tif 000009
【図４】
2014003130.tif 000010
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
多孔質膜層と支持体を有する中空状多孔質膜であって、前記多孔質膜層が熱可塑性樹脂からなり、前記支持体が、０．０５〜１．０％の伸縮伸長率を有するマルチフィラメントを筒状に加工した支持体である中空状多孔質膜。
【請求項２】
前記中空状多孔質膜の外径値が１．２ｍｍ以上２．０ｍｍ以下である請求項１に記載の中空状多孔質膜。
【請求項３】
前記中空状多孔質膜の内外径比（内径値／外径値）が、０．５以上０．９以下である請求項１又は２に記載の中空状多孔質膜。
【請求項４】
前記中空状多孔質膜の引張破断強度が５０Ｎ／ｆｉｌ以上である請求項１〜３のいずれかに記載の中空状多孔質膜。
【請求項５】
前記中空状多孔質膜の引張破断応力が５０ＭＰａ以上である請求項１〜４のいずれかに記載の中空状多孔質膜。
【請求項６】
前記マルチフィラメントがポリエステル繊維である請求項１〜５のいずれかに記載の中空状多孔質膜。
【請求項７】
前記マルチフィラメントの繊度が５６〜３３３ｄｔｅｘである請求項１〜６のいずれかに記載の中空状多孔質膜。
【請求項８】
前記支持体が前記マルチフィラメントを筒状に編み、前記筒状に編んだマルチフィラメントを更に熱処理した円筒状編紐支持体である請求項１〜７のいずれかに記載の中空状多孔質膜。
【請求項９】
前記円筒状編紐支持体の内径が、０．６ｍｍ以上である請求項８に記載の中空状多孔質膜。
【請求項１０】
前記熱可塑性樹脂がポリフッ化ビニリデンである請求項１〜９のいずれかに記載の中空状多孔質膜。
【請求項１１】
前記ポリフッ化ビニリデンの質量平均分子量が２．０×１０５以上１．２×１０６以下である請求項１０に記載の中空状多孔質膜。
【請求項１２】
前記支持体上に、前記多孔質膜層が２層以上積層されている請求項１１に記載の中空状多孔質膜。
【請求項１３】
前記ポリフッ化ビニリデンが、異なる質量平均分子量を有する２種類以上のポリフッ化ビニリデンの混合物であり、前記多孔質膜層が前記混合物を含む請求項１１に記載の中空状多孔質膜。
【請求項１４】
前記マルチフィラメントの伸縮伸長率が、０．７％以下である請求項１に記載の中空状多孔質膜。
【請求項１５】
前記マルチフィラメントの伸縮伸長率が、０．４％以下である請求項１に記載の中空状多孔質膜。
【手続補正２】
【補正対象書類名】明細書
【補正対象項目名】０００８
【補正方法】変更
【補正の内容】
【０００８】
本発明は、以下の態様を有する。
［１］多孔質膜層と支持体を有する中空状多孔質膜であって、前記多孔質膜層が熱可塑性樹脂からなり、前記支持体が、０．０５〜１．０％の伸縮伸長率を有するマルチフィラメントを筒状に加工した支持体である中空状多孔質膜； 
［２］前記中空状多孔質膜の外径値が１．２ｍｍ以上２．０ｍｍ以下である［１］に記載の中空状多孔質膜；
［３］前記中空状多孔質膜の内外径比（内径値／外径値）が、０．５以上０．９以下である［１］又は［２］に記載の中空状多孔質膜；
［４］前記中空状多孔質膜の引張破断強度が５０Ｎ／ｆｉｌ以上である［１］〜［３］のいずれかに記載の中空状多孔質膜；
［５］前記中空状多孔質膜の引張破断応力が５０ＭＰａ以上である［１］〜［４］のいずれかに記載の中空状多孔質膜；
［６］前記マルチフィラメントがポリエステル繊維である［５］に記載の中空状多孔質膜；
［７］前記マルチフィラメントの繊度が５６〜３３３ｄｔｅｘである［１］〜［６］のいずれかに記載の中空状多孔質膜；
［８］前記支持体が前記マルチフィラメントを筒状に編み、前記筒状に編んだマルチフィラメントを更に熱処理した円筒状編紐支持体である［１］〜［７］のいずれかに記載の中空状多孔質膜；
［９］前記円筒状編紐支持体の内径が、０．６ｍｍ以上である［８］に記載の中空状多孔質膜；
［１０］前記熱可塑性樹脂がポリフッ化ビニリデンである［１］〜［９］のいずれかに記載の中空状多孔質膜；
［１１］前記ポリフッ化ビニリデンの質量平均分子量が２．０×１０５以上１．２×１０６以下である［１０］に記載の中空状多孔質膜；
［１２］前記支持体上に、前記多孔質膜層が２層以上積層されている［１１］に記載の中空状多孔質膜；
［１３］前記ポリフッ化ビニリデンが、異なる質量平均分子量を有する２種類以上のポリフッ化ビニリデンの混合物であり、前記多孔質膜層が前記混合物を含む［１１］に記載の中空状多孔質膜；
［１４］前記マルチフィラメントの伸縮伸長率が、０．７％以下である［１］に記載の中空状多孔質膜；
［１５］前記マルチフィラメントの伸縮伸長率が、０．４％以下である［１］に記載の中空状多孔質膜。
【手続補正３】
【補正対象書類名】明細書
【補正対象項目名】００７４
【補正方法】変更
【補正の内容】
【００７４】
【表３】
2014003130.tif 000011
【国際調査報告】
2014003130.tif 000012
2014003130.tif 000013
2014003130.tif 000014
2014003130.tif 000015